(57)【特許請求の範囲】
【請求項１】
合成繊維からなる不織布であって、加熱ロールによって接触加熱処理が施された前記不織布の表面の少なくとも一部に、相転移材料を封入したマイクロカプセル及び吸湿剤が固着しており、前記吸湿剤の量は、前記相転移材料を封入したマイクロカプセルの質量の２０質量％〜５０質量％であり、前記吸湿剤が有機アミド系吸湿剤であり、前記合成繊維の繊度が、２〜１５ｄｔｅｘであることを特徴とする涼感性不織布。
【請求項２】
合成繊維からなる不織布であって、相転移材料を封入したマイクロカプセル及び吸湿剤が少なくとも一部に固着している前記不織布の表面が、加熱ロールによって接触加熱処理を施されており、前記吸湿剤の量は、前記相転移材料を封入したマイクロカプセルの質量の２０質量％〜５０質量％であり、前記吸湿剤が有機アミド系吸湿剤であり、前記合成繊維の繊度が、２〜１５ｄｔｅｘであることを特徴とする涼感性不織布。
【請求項３】
前記相転移材料の融点が、２５℃〜３１℃である請求項１又は２に記載の涼感性不織布。
【請求項４】
バインダー樹脂によって前記相転移材料が１０〜６０ｇ／ｍ２（固形分）固着している請求項１〜３のいずれか１項に記載の涼感性不織布。
【請求項５】
合成繊維からなる不織布の少なくとも一方の面を加熱ロールによって接触加熱する接触加熱工程と、前記接触加熱工程後の不織布の接触加熱された面に相転移材料を封入したマイクロカプセルとバインダー樹脂と吸湿剤を含む処理液を塗布する塗布工程と、前記塗布工程後の不織布を乾燥する乾燥工程と、を順に実施し、前記吸湿剤の量は、前記相転移材料を封入したマイクロカプセルの質量の２０質量％〜５０質量％であり、前記吸湿剤が有機アミド系吸湿剤であり、前記加熱ロールの温度が、前記合成繊維の融点より２０℃〜６０℃高い温度であることを特徴とする涼感性不織布の製造方法。
【請求項６】
合成繊維からなる不織布に相転移材料を封入したマイクロカプセルとバインダー樹脂と吸湿剤を含む処理液を塗布する塗布工程と、前記塗布工程後の不織布を乾燥する乾燥工程と、前記乾燥工程後の不織布の処理液を塗布された面を加熱ロールによって接触加熱する接触加熱工程と、を順に実施し、前記吸湿剤の量は、前記相転移材料を封入したマイクロカプセルの質量の２０質量％〜５０質量％であり、前記吸湿剤が有機アミド系吸湿剤であり、前記加熱ロールの温度が、前記合成繊維の融点より２０℃〜６０℃高い温度であることを特徴とする涼感性不織布の製造方法。
【発明の詳細な説明】
【技術分野】
【０００１】
本発明は、清涼感のある不織布に関するものであり、人が不織布の表面に触れたときにひやりとした涼しさを感じる不織布に関するものである。
【背景技術】
【０００２】
従来から、人が接する繊維製品に清涼感を与えようとする試みがなされ、特に夏場に快適に過ごしたいというニーズがある。これらの繊維製品としては、衣料関係、靴用、カーペットなど身の回りで接する商品が挙げられる。
【０００３】
例えば、特定白色系微粒子（酸化アンチモンをドーピングした酸化第二スズ等）を含有する合成繊維と、吸水拡散繊維とを含でなる布帛が、特定の吸水速度、特定の内部温度である場合、汗などの水分の気化を促進することで涼感性を発現する布帛が提案されている（特許文献１）。
【０００４】
また、特定の熱伝導率の有機高分子繊維を含んだ布帛で、かつ布帛の厚み方向の熱伝導率、接触冷温感等を特定の範囲に規定することで清涼感を長時間にわたって維持できる布帛が提案されている（特許文献２）。
【先行技術文献】
【特許文献】
【０００５】
【特許文献１】特開２００８−２８５７８０号公報
【特許文献２】特開２０１０−２３６１３０号公報
【発明の概要】
【発明が解決しようとする課題】
【０００６】
しかしながら、特許文献１や２の布帛は、あらかじめ特定の繊維を用いる必要があるため、後加工で汎用繊維を用いた繊維又は繊維布帛に対して涼感性を付与するものではなかった。
【０００７】
本発明は、かかる技術的背景に鑑みてなされたものであって、特定の繊維を用いてなる布帛でなく、汎用の不織布を用いて、人が不織布の表面に触れたときにひやりとした涼しさを感じることができる涼感性不織布及び涼感性不織布の製造方法を提供することを目的とする。
【課題を解決するための手段】
【０００８】
前記目的を達成するために、本発明は以下の手段を提供する。
【０００９】
［１］合成繊維からなる不織布であって、
加熱ロールによって接触加熱処理が施された前記不織布の表面の少なくとも一部に、
相転移材料を封入したマイクロカプセルが固着していることを特徴とする涼感性不織布。
【００１０】
［２］合成繊維からなる不織布であって、
相転移材料を封入したマイクロカプセルが少なくとも一部に固着している前記不織布の表面が、
加熱ロールによって接触加熱処理を施されていることを特徴とする涼感性不織布。
【００１１】
［３］前記合成繊維の繊度が、２〜１５ｄｔｅｘである前項１又は２に記載の涼感性不織布。
【００１２】
［４］前記相転移材料の融点が、２５℃〜３１℃である前項１〜３のいずれか１項に記載の涼感性不織布。
【００１３】
［５］バインダー樹脂によって前記相転移材料が１０〜６０ｇ／ｍ２（固形分）固着している前項１〜４のいずれか１項に記載の涼感性不織布。
【００１４】
［６］合成繊維からなる不織布の少なくとも一方の面を加熱ロールによって接触加熱する接触加熱工程と、
前記接触加熱工程後の不織布の接触加熱された面に相転移材料を封入したマイクロカプセルとバインダー樹脂を含む処理液を塗布する塗布工程と、
前記塗布工程後の不織布を乾燥する乾燥工程と、
を順に実施することを特徴とする涼感性不織布の製造方法。
【００１５】
［７］合成繊維からなる不織布に相転移材料を封入したマイクロカプセルとバインダー樹脂を含む処理液を塗布する塗布工程と、
前記塗布工程後の不織布を乾燥する乾燥工程と、
前記乾燥工程後の不織布の処理液を塗布された面を加熱ロールによって接触加熱する接触加熱工程と、
を順に実施することを特徴とする涼感性不織布の製造方法。
【００１６】
［８］前記加熱ロールの温度が、前記合成繊維の融点より２０℃〜６０℃高い温度である前項６又は７に記載の涼感性不織布の製造方法。
【発明の効果】
【００１７】
［１］の発明では、合成繊維からなる不織布の表面に加熱ロールを接触させて加熱処理が施された不織布の表面の少なくとも一部に、相転移材料を封入したマイクロカプセルが固着しており、より平滑な不織布の表面と相転移材料を封入したマイクロカプセルとの相乗効果で、人が不織布の表面に触れたときにひやりとした涼しさを感じることができる。
【００１８】
［２］の発明では、合成繊維からなる不織布の表面の少なくとも一部に、相転移材料を封入したマイクロカプセルが固着し、不織布の表面に加熱ロールを接触させて加熱処理が施されており、相転移材料を封入したマイクロカプセルが固着した不織布の表面がより平滑であることから、相転移材料を封入したマイクロカプセルの効果と相まって、人が不織布の表面に触れたときにひやりとした涼しさを感じることができる。
【００１９】
［３］の発明では、合成繊維の繊度が、２〜１５ｄｔｅｘであるので、人が不織布の表面に触れたときの合成繊維との接触面を広くすることができ、より一層ひやりとした涼しさを感じることができる。
【００２０】
［４］の発明では、融点が２５℃〜３１℃の相転移材料が、マイクロカプセルに封入されて不織布に固着しているので、人が不織布の表面に触れたときに相転移材料が融解して、そのとき人体から融解熱の移動がおこり、不織布を冷たく感じることができる。
【００２１】
［５］の発明では、バインダー樹脂によって前記相転移材料が１０〜６０ｇ／ｍ２（固形分）固着しているので、十分な涼感性能を発揮できる不織布とすることができる。
【００２２】
［６］の発明では、合成繊維からなる不織布の少なくとも一方の面を加熱ロールによって接触させて加熱するので、不織布の表面をより滑らかにすることができる。その後、不織布の表面に相転移材料を封入したマイクロカプセルとバインダー樹脂を含む処理液を塗布してから乾燥するので、相転移材料を封入したマイクロカプセルを確実に固着することができる。こうして、人が不織布の表面に触れたときにひやりとした涼しさを感じることができる涼感性不織布を製造できる。
【００２３】
［７］の発明では、合成繊維からなる不織布に相転移材料を封入したマイクロカプセルとバインダー樹脂を含む処理液を塗布してから乾燥するので、相転移材料を封入したマイクロカプセルを確実に固着することができる。その後、相転移材料を封入したマイクロカプセルが固着した不織布の表面を加熱ロールによって接触させて加熱するので、マイクロカプセルと不織布の表面とをより滑らかにすることができる。こうして、人が不織布の表面に触れたときにひやりとした涼しさを感じることができる涼感性不織布を製造できる。
【００２４】
［８］の発明では、合成繊維の融点より２０℃〜６０℃高い温度で加熱するので、加熱ロールの接触によって、不織布を構成する繊維が軟化するので、繊維の側面や、不織布の表面から浮き出たりとび出でたりしている繊維を均すので十分に平滑にすることができる。こうして、人が不織布の表面に触れたときにより一層ひやりとした涼しさを感じることができる涼感性不織布を製造できる。
【発明を実施するための最良の形態】
【００２５】
第１の発明に係る涼感性不織布は、合成繊維からなる不織布であって、加熱ロールによって接触加熱処理が施された不織布の表面の少なくとも一部に、相転移材料を封入したマイクロカプセルが固着していることを特徴とする。
【００２６】
第２の発明に係る涼感性不織布は、合成繊維からなる不織布であって、相転移材料を封入したマイクロカプセルが少なくとも一部に固着している不織布の表面が、加熱ロールによって接触加熱処理を施されていることを特徴とする。
【００２７】
上記第１、第２のいずれの発明の涼感性不織布も、特定の繊維を用いてなる布帛でなく、汎用の不織布を用いて、人が不織布の表面に触れたときにひやりとした涼しさを感じることができる涼感性不織布である。前記涼感性不織布において、不織布の表面の温度が２５℃におけるＱＭＡＸ（接触冷温感）が、０．１００／ｃｍ２・ｓｅｃより大きいことが好ましい。
【００２８】
ＱＭＡＸ（接触冷温感）は、一定面積、一定質量の純銅板（熱容量０．４１８５５ｊ／℃）に熱を蓄え、これが試料表面に接触した直後に、蓄えられた熱量が低温側の試料物体に移動する熱量のピーク値を測定した値をいうもので、ＱＭＡＸ（接触冷温感）が大きいほど接触したときに冷たく感じる。
【００２９】
本発明で使用する合成繊維としては、特に限定されないが、例えば、アクリル繊維、ポリアミド繊維、ポリエステル繊維、ポリプロピレン繊維を挙げることができる。また、これらを組み合わせてもよい。なお、前記合成繊維の単繊度は２〜１５ｄｔｅｘが好ましい。単繊度が２ｄｔｅｘ未満では、不織布の利用形態や部位にもよるが強度不足となる恐れがあり好ましくない。１５ｄｔｅｘを越えると、接触加熱処理が不均一になる恐れがあり好ましくい。また、融点の異なる合成繊維を混ぜてもよい。この場合不織布の平滑化と風合いの両方を兼ね備えるので好ましい。
【００３０】
本発明で使用する不織布としては、特に限定されないが、例えば、ニードルパンチ不織布、スパンボンド不織布、ケミカルボンド不織布を挙げることができる。なかでもニードルパンチ不織布が好ましい。また、前記不織布の目付は、５０ｇ／ｍ２〜５００ｇ／ｍ２が好ましい。目付が５０ｇ／ｍ２未満では、強度不足となる恐れがあり好ましくない。
【００３１】
第１の発明に係る涼感性不織布において、接触加熱処理が施された不織布は、不織布に対して接触加熱処理が施されたものだから、より平滑な不織布である。
【００３２】
第２の発明に係る涼感性不織布において、不織布、及び相転移材料を封入したマイクロカプセルの両方に対して接触加熱処理が施されたものだから、該マイクロカプセルも含めより平滑である。
【００３３】
本発明で使用する相転移材料は、固相と液相との間で反復転換する材料で、融解、凝固するときに発現する熱を利用して、熱を蓄積、あるいは放出させて、相転移材料周辺の温度を制御するものである。相転移材料としては、パラフィンやワックス等の炭化水素化合物が好適に使用されるが特に限定しない。該相転移材料を封入したマイクロカプセルは市販されており、大和化学工業株式会社製プレサーモ、三木理研工業株式会社製蓄熱蓄冷マイクロカプセル等を挙げることができ、マイクロカプセルの組成としても、特に限定されなくて、一般に市販されているものでよい。
【００３４】
相転移材料を封入したマイクロカプセルは、熱吸収のピーク温度（融点ともいう）または熱放散のピーク温度（凝固点ともいう）が２０〜３５℃の範囲内であるものが好ましい。人の体温は、３６〜３７℃であるが、手や足の表面温度はこれよりも低く３２〜３４℃といわれているので、２０〜３５℃で熱吸収のピーク温度（融点）となる相転移材料が好ましい。
【００３５】
熱吸収のピーク温度が低すぎる場合では、人体が接触する前に既に相転移材料が溶けてしまっており、人体が接触しても涼感効果を得ることはできない。また、熱吸収のピーク温度が高すぎる場合には、人体が接触しても、相転移材料が溶けないため、涼感効果を得ることはできない。
【００３６】
また相転移材料を封入したマイクロカプセルの粒径は１〜５０μｍが好ましい。５０μｍを超えると、ザラツキ感や硬さが発現し不織布の好ましい風合にならない。更に好ましい粒径は、５〜２５μｍである。
【００３７】
相転移材料を封入したマイクロカプセルは、１０〜６０ｇ／ｍ２（固形分）バインダー樹脂によって合成繊維からなる不織布の表面の少なくとも一部に固着されるのが好ましい。１０ｇ／ｍ２（固形分）を下回ると涼感効果を感じられない。また、６０ｇ／ｍ２（固形分）を超えて固着しても、不織布の風合が硬くなり、コストが上昇するだけで効果が伴わず好ましくない。より好ましくは、１５〜４０ｇ／ｍ２の固着量がよい。
【００３８】
前記バインダー樹脂としては、合成繊維からなる不織布の表面に相転移材料を封入したマイクロカプセルを強固に固着することが出来ればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００３９】
次に、本発明に係る涼感性不織布の製造方法について説明する。
【００４０】
第１の発明に係る涼感性不織布の製造方法は、合成繊維からなる不織布の少なくとも一方の面を加熱ロールによって接触加熱する接触加熱工程と、前記接触加熱工程後の不織布の接触加熱された面に相転移材料を封入したマイクロカプセルとバインダー樹脂を含む処理液を塗布する塗布工程と、前記塗布工程後の不織布を乾燥する乾燥工程と、を順に実施することを特徴とする。
【００４１】
第２の発明に係る涼感性不織布の製造方法は、合成繊維からなる不織布に相転移材料を封入したマイクロカプセルとバインダー樹脂を含む処理液を塗布する塗布工程と、前記塗布工程後の不織布を乾燥する乾燥工程と、前記乾燥工程後の不織布の処理液を塗布された面を加熱ロールによって接触加熱する接触加熱工程と、を順に実施することを特徴とする。
【００４２】
まず、上記第１、第２のいずれの発明の製造方法においても、接触加熱工程、塗布工程、乾燥工程を含み、両者の違いは工程の順序にある。すなわち、上記第１の発明の製造方法は、まず接触加熱工程、次に塗布工程、最後に乾燥工程の順序で製造する方法である。一方、上記第２の発明の製造方法は、まず塗布工程、次に乾燥工程、最後に接触加熱工程の順序で製造する方法である。
【００４３】
（接触加熱工程）
接触加熱工程では、加熱ロールを接触させて加熱処理を施す。前記加熱ロールとしては、１８０℃〜２５０℃程度まで加熱できるロールであれば特に限定されないが、例えば、スチールロール、ジャケットロール等を挙げることができる。これらの加熱ロールに当てたり、巻きつけたりするなどして接触させればよく、この場合、特にロール間で挟んで押圧させる必要はないが、不織布の用途に応じて挟み込んで押圧してもよい。
【００４４】
加熱ロールに当てたり、または巻きつける場合は加熱ロールの大きさにもよるが円周の１／２０〜１９／２０の範囲で設定するのが好ましく、接触加熱処理が施された不織布の表面がより平滑化していればよい。
【００４５】
前記加熱ロールの温度は、不織布を構成する合成繊維の融点より２０℃〜６０℃高い温度が好ましい。また、複数の種類の合成繊維からなる不織布では、一番低い融点を基準に設定するのが好ましい。
【００４６】
（塗布工程）
塗布工程では、バインダー樹脂溶液に浸透剤、相転移材料を封入したマイクロカプセル等を均一に分散させた溶液を、不織布の表面にスプレー法やロールコート法で塗布する。また、分散溶液を発泡させてから塗布してもよい。
【００４７】
また、前記相転移材料を封入したマイクロカプセルとバインダー樹脂と、水に分散した水分散液として使用することができる。バインダー樹脂については水との間でエマルジョン状態を形成させるのがより好ましい。なお、分散媒としては、水以外にアルコール等も使用し得るが、水が好適である。水に分散させる順序としては、相転移材料を封入したマイクロカプセルを水に分散させておいてから、バインダー樹脂を分散させるのが、マイクロカプセルとバインダー樹脂をより均一に分散させる観点から好ましい。また、この水分散液に、浸透剤、分散剤、増粘剤などの各種添加剤を配合してもよい。なお、分散溶液を発泡させるには、発泡剤を加え泡立て機を用いて発泡させる。発泡倍率は１．５倍〜６倍が好ましい。
【００４８】
また、前記相転移材料を封入したマイクロカプセルと併用して吸湿剤を固着させてもよい。吸湿剤としては、特に限定はされないが、例えば、シリカゲル、キトサン、ゼオライト、セリシン、有機アミド、珪藻土、尿素、エチレン尿素、チオ尿素等を挙げることができる。相転移材料を封入したメラミン樹脂製のマイクロカプセルから放出される遊離ホルマリンを低減することができるとともに、吸湿作用により吸収された水分に人体の熱が伝道するので、人が不織布の表面に触れたとき冷たく感じることができる。吸湿剤を固着させるには、上記のマイクロカプセルとバインダー樹脂の水分散液に加えておけばよい。前記吸湿剤の量は、前記相転移材料を封入したマイクロカプセルの質量の２０質量％〜５０質量％が好ましい。
【００４９】
（乾燥工程）
乾燥工程では、公知の方法で乾燥処理すればよい。乾燥手段は、加熱処理により連続的に乾燥させ巻き取る方法が望ましい。この時の加熱処理温度は、不織布を構成する合成繊維の種類にもよるが、１００〜１８０℃とするのが好ましい。この温度での加熱処理により不織布への固着性がより高まり、耐久性が一段と向上する。
【実施例】
【００５０】
次に、本発明の具体的な実施例について説明するが、本発明はこれらの実施例のものに特に限定されるものではない。使用した不織布、相転移材料を封入したマイクロカプセルの種類は次の通りである。
【００５１】
＜使用材料＞
合成繊維・・・ポリエステル繊維（３ｄｔｅｘ（融点２２０℃）５０質量％、４ｄｔｅｘ（融点１７０℃）２０質量％、６ｄｔｅｘ（融点２２０℃）３０質量％の混綿）
不織布・・・前記合成繊維からなるニードルパンチ不織布（目付１５０ｇ／ｍ２）
相転移材料を封入したマイクロカプセル・・・（プレサーモ（大和化学工業株式会社製）、固形分４０％、融点２５℃と融点３１℃の二種類）
バインダー樹脂・・・ポリウレタン樹脂エマルジョン「Ｕ−３０ＮＰ」（大和化学工業株式会社製）
吸湿剤・・・有機アミド系吸湿剤「ＦＣ４６０」（三木理研工業株式会社製）
【００５２】
＜実施例１＞
不織布の表面を温度２１０℃に設定された加熱ロール（直径５００ｍｍ）の外周に１／４巻き付け接触加熱を２０秒間施した。次に、水１００重量部に相転移材料を封入したマイクロカプセル分散液を４０重量部分散させておいてから、バインダー樹脂を８重量部及び吸湿剤を１８重量部分散した水溶液をスプレーにて不織布表面に２５０ｇ／ｍ２塗布し、その後１２０℃、１０分間乾燥処理を施して、不織布上に相転移材料を封入したマイクロカプセルが３０ｇ／ｍ２、吸湿剤が１０ｇ／ｍ２、及びバインダー樹脂が５ｇ／ｍ２固着した涼感性不織布を得た。涼感性能測定試験でＱＭＡＸは０．１０８ｊ／ｃｍ２・ｓｅｃであった。比較例１との官能評価においては１０人の人が冷たいと感じ、また、風合いも「◎」で合格であった。
【００５３】
＜実施例２＞
実施例１において、不織布を構成する３ｄｔｅｘのポリエステル繊維に替えて３ｄｔｅｘのナイロン繊維５０質量％を用いた以外は実施例１と同様にして、不織布上に相転移材料を封入したマイクロカプセルが３０ｇ／ｍ２、吸湿剤が１０ｇ／ｍ２、及びバインダー樹脂が５ｇ／ｍ２固着した涼感性不織布を得た。涼感性能測定試験でＱＭＡＸは０．１２０ｊ／ｃｍ２・ｓｅｃであった。比較例１との官能評価においては１０人の人が冷たいと感じ、また、風合いも「◎」で合格であった。
【００５４】
＜実施例３＞
実施例１において、不織布を構成するポリエステル繊維をすべて１０ｄｔｅｘの繊維とし、加熱ロールの設定温度を２４０℃とした以外は実施例１と同様にして、不織布上に相転移材料を封入したマイクロカプセルが３０ｇ／ｍ２、吸湿剤が１０ｇ／ｍ２、及びバインダー樹脂が５ｇ／ｍ２固着した涼感性不織布を得た。涼感性能測定試験でＱＭＡＸは０．１０２ｊ／ｃｍ２・ｓｅｃであった。比較例１との官能評価においては８人の人が冷たいと感じ、また、風合いも「◎」で合格であった。
【００５５】
＜実施例４＞
実施例１において、水１００重量部に相転移材料を封入したマイクロカプセル分散液を８０重量部分散させておいてから、バインダー樹脂を２１重量部及び吸湿剤を３４重量部分散した水溶液をスプレーにて不織布表面に２５０ｇ／ｍ２塗布した以外は実施例１と同様にして、不織布上に相転移材料を封入したマイクロカプセルが７５ｇ／ｍ２、吸湿剤が２０ｇ／ｍ２、及びバインダー樹脂が１５ｇ／ｍ２固着した涼感性不織布を得た。涼感性能測定試験でＱＭＡＸは０．１５８ｊ／ｃｍ２・ｓｅｃであった。比較例１との官能評価においては１０人の人が冷たいと感じ、また、風合いも「○」で合格であった。
【００５６】
＜実施例５＞
実施例３において、不織布を構成する繊維をすべて１ｄｔｅｘのアクリル繊維とした以外は実施例３と同様にして、不織布上に相転移材料を封入したマイクロカプセルが３０ｇ／ｍ２、吸湿剤が１０ｇ／ｍ２、及びバインダー樹脂が５ｇ／ｍ２固着した涼感性不織布を得た。涼感性能測定試験でＱＭＡＸは０．１２５ｊ／ｃｍ２・ｓｅｃであった。比較例１との官能評価においては１０人の人が冷たいと感じ、風合いも「◎」で合格であった。
【００５７】
＜実施例６＞
実施例１において、不織布の表面の接触加熱工程を、相転移材料を封入したマイクロカプセルを不織布に固着乾燥後に施した以外は実施例１と同様にして、不織布上に相転移材料を封入したマイクロカプセルが３０ｇ／ｍ２、吸湿剤が１０ｇ／ｍ２、及びバインダー樹脂が５ｇ／ｍ２固着した涼感性不織布を得た。涼感性能測定試験でＱＭＡＸは０．１２２ｊ／ｃｍ２・ｓｅｃであった。比較例１との官能評価においては１０人の人が冷たいと感じ、また、風合いも「◎」で合格であった。
【００５８】
＜実施例７＞
実施例１において、水１００重量部に相転移材料を封入したマイクロカプセル分散液を３０重量部分散させておいてから、バインダー樹脂を６重量部及び吸湿剤を１３重量部分散した水溶液をスプレーにて不織布表面に２００ｇ／ｍ２塗布した以外は実施例１と同様にして、不織布上に相転移材料を封入したマイクロカプセルが１７ｇ／ｍ２、吸湿剤が７ｇ／ｍ２、及びバインダー樹脂が３ｇ／ｍ２固着した涼感性不織布を得た。涼感性能測定試験でＱＭＡＸは０．１０５ｊ／ｃｍ２・ｓｅｃであった。比較例１との官能評価においては８人の人が冷たいと感じ、また、風合いも「◎」で合格であった。
【００５９】
＜比較例１＞
実施例１で用いた不織布に、相転移材料を封入したマイクロカプセルを固着させず、また接触加熱処理も施さない不織布を比較例１とした。涼感性能測定試験でＱＭＡＸは０．０４９ｊ／ｃｍ２・ｓｅｃであった。比較例１との官能評価においては誰ひとり冷たいと感じなかった。なお、風合いは「◎」で合格であった。
【００６０】
＜比較例２＞
実施例１において、接触加熱処理を施さなかった以外は実施例１と同様にして、不織布上に相転移材料を封入したマイクロカプセルが３０ｇ／ｍ２、吸湿剤が１０ｇ／ｍ２、及びバインダー樹脂が５ｇ／ｍ２固着した不織布を得た。涼感性能測定試験でＱＭＡＸは０．０６０ｊ／ｃｍ２・ｓｅｃであった。比較例１との官能評価においては２人の人が冷たいと感じ、風合いは「○」で合格であった。
【００６１】
＜比較例３＞
実施例１において、相転移材料を封入したマイクロカプセルを固着させなかった以外は実施例１と同様にして、不織布を得た。涼感性能測定試験でＱＭＡＸは０．０５３ｊ／ｃｍ２・ｓｅｃであった。比較例１との官能評価においては誰ひとり冷たいと感じなかった。なお、風合いは「◎」で合格であった。
【００６２】
＜涼感性能測定試験＞
ＱＭＡＸ（接触冷温感）・・・カトーテック株式会社製ＴＨＥＲＭＯ  ＬＡＢＯ  ＩＩ  ＴＹＰＥを用い、純銅板の初期温度３６℃、不織布の温度２５℃、接触圧０．９８ｋＰａで測定した。０．１００ｊ／ｃｍ２・ｓｅｃより大きいものを合格とした。
官能評価・・・相転移材料を封入したマイクロカプセルを固着していない不織布を基準として冷たいと感じるかどうかを一対比較法で評価し、被験者数を１０人とし、８０％以上の人が冷たいと感じたものを合格とした。（気温２５℃湿度５０％の標準室内にて評価）
【００６３】
＜風合い評価試験＞
不織布の表面を手でさするように触れた際の感触で評価した。すなわち、ザラザラ感が感じられなく滑らかな感触で風合いに優れるのものを「◎」、ザラザラ感が僅かに感じられるものの、風合いの比較的良好なものを「○」、ザラザラ感があって、柔らかい感触が乏しく風合いに劣るものを「×」とし、「○」以上を合格とした。
【００６４】
本発明の涼感性不織布は、人が不織布の表面に触れたときにひやりとした涼しさを感じることができる優れた涼感性を発揮する不織布である。
【００６５】
これに対し、比較例１〜３の不織布は、涼感性が格段に劣りほとんど涼しさを感じなかった。
【産業上の利用可能性】
【００６６】
本発明の涼感性不織布は、触れたときにひやりとした涼しさを感じることができるので、例えば、寝具用、衣料用の布地、靴用の布地及びインンソールなど身の回りで接する商品用の不織布として用いられる。